FR 3125822 A1 20230203 FR 2108160 A 20210727 Mousse aqueuse La présente invention concerne une mousse aqueuse comprenant de l’air, de l’eau, une poudre de polymère hydrophobe et éventuellement de l’acide. Elle concerne de plus un kit pour la fabrication de la mousse, un procédé de fabrication du kit, un procédé de fabrication de la mousse, l’utilisation de la mousse sans acide pour la protection des habitations et/ou des arbres contre le feu et/ou pour éteindre les feux d’hydrocarbure et l’utilisation de la mousse comprenant de l’acide pour nettoyer et/ou décaper le béton et/ou mortier sur tout le matériel de manutention ou de fabrication des mortiers ou bétons. Elle concerne de plus un procédé de nettoyage des banches à l’aide de la mousse acide selon l’invention et enfin l’utilisation d’une solution aqueuse d’acide et d’une poudre de polymère hydrophobe pour la fabrication d’une mousse aqueuse acide. Mousse aqueuse La présente invention concerne le domaine du nettoyage des coffrages, en particulier des banches, plus particulièrement revêtue d’un revêtement anti-adhérent du béton, et les mousses aqueuses acides destinées en particulier aux surfaces verticales. Le décapage des surfaces coffrantes telles que les banches souillées par une pellicule de béton ou laitance restant adhérente au support peut se faire mécaniquement (par grattage, etc..) ou chimiquement par attaque acide (acide dilué) de la pellicule de béton. La technique chimique est la plus simple à utiliser et fonctionne bien sur des surfaces horizontales – En vertical, l’eau acide coule sur la paroi et son efficacité est réduite car elle ne reste pas en contact suffisant avec la surface. En outre, l’acide attaque chimiquement le métal des banches – Lorsque les banches sont revêtues avec un revêtement anti adhérent du béton (type KEBANCHE par exemple tel que décrit dans la demande de brevet FR21 02907), le support métal est protégé de l’attaque chimique de la solution acide par le revêtement anti adhérent. Les inventeurs ont découvert de façon surprenante qu’il était possible de fabriquer une mousse acide à partir de l’acide dilué et que cette mousse ne coulait pas sur les surfaces verticales, ce qui la rendait très efficace dans le décapage des surfaces coffrantes telles que les banches, en particulier verticales. Cette mousse compacte et adhérente permet ainsi une action plus longue et plus pénétrante et peut accélérer le nettoyage/décapage des surfaces coffrantes telles que les banches ou d’autres supports. En outre cette mousse est exempte de tensioactifs. Les inventeurs ont également découvert de façon surprenante que cette mousse sans acide pouvait être utilisée pour la protection des habitations et/ou des arbres contre le feu et/ou pour éteindre les feux d’hydrocarbure. La présente invention concerne donc une mousse aqueuse comprenant, avantageusement constituée essentiellement de, en particulier constituée par, de l’air, de l’eau, une poudre de polymère hydrophobe et éventuellement de l’acide. Avantageusement la poudre de polymère hydrophobe selon l’invention est choisie parmi une poudre de polyamide ou de copolyamide, une poudre de lignine et leurs mélanges. En particulier il s’agit d’une poudre de polyamide ou de copolyamide, plus particulièrement une poudre de copolyamide. De façon avantageuse la poudre de polyamide ou de copolyamide est choisie parmi le polyamide 12, le polyamide 6, le copolyamide 6/12 et leurs mélanges. En particulier il s’agit du copolyamide 6/12, plus particulièrement comprenant une proportion molaire de 50% de polyamide 12. La poudre de polyamide ou de copolyamide selon l’invention peut avoir un diamètre moyen en volume D50 mesuré par un compteur Coulter, en particulier selon la norme ISO 13319, compris entre 5 et 60 micromètre, avantageusement entre 5 et 40 micromètre, plus avantageusement entre 5 et 20 micromètre, en particulier entre 8 et 15 micromètre, plus particulièrement de 10 micromètre. De façon particulièrement avantageuse la poudre de polyamide ou de copolyamide a une répartition granulométrique très étroite, en particulier au maximum 10% des particules ont un diamètre inférieur à 5 micromètre et/ou au maximum 5 % des particules ont un diamètre supérieur à 20 micromètre, mesuré par un compteur Coulter, en particulier selon la norme ISO 13319. Dans un mode de réalisation avantageux, la poudre de polyamide ou de copolyamide selon l’invention a une forme sphéroïdale. Elle peut avantageusement être poreuse et présente de façon avantageuse une surface spécifique moyenne mesurée selon la méthode BET, en particulier selon la norme ISO 9277, comprise entre 1 m 2 /g et 30 m 2 /g, plus avantageusement entre 10 m 2 /g et 25 m 2 /g, plus particulièrement elle est de 20 m 2 /g. La poudre de polyamide ou de copolyamide selon l’invention peut avoir un point de fusion compris entre 130°C et 180°C, avantageusement entre 135°C et 150°C, en particulier de 142°C, mesuré selon la norme ISO 11357-3. La poudre de polyamide ou de copolyamide selon l’invention peut avoir une densité apparente non tassée comprise entre 0,2 g/cm 3 et 0,3 g/cm 3 , en particulier de 0,265 g/cm 3 , mesuré selon la norme ISO 1068. Elle peut être disponible commercialement chez la société Arkema sous la dénomination ORGASOL®. Dans un mode de réalisation avantageux, la teneur en poudre de polymère hydrophobe de la mousse selon l’invention est comprise entre 5 et 15% en poids, avantageusement entre 7 et 13% en poids, plus avantageusement elle est de 10% en poids, par rapport au poids total de la mousse. Avantageusement la mousse selon la présente invention comprend de l’acide. Il s’agit donc d’une mousse acide. De façon avantageuse l’acide est choisi parmi l’acide chlorhydrique et l’acide acétique, plus avantageusement il s’agit de l’acide chlorhydrique. Dans un mode de réalisation avantageux, la teneur en acide de la mousse selon l’invention est comprise entre 1 et 11% en poids, avantageusement entre 4 et 11% en poids, plus avantageusement elle est de 10% en poids, par rapport au poids total de la mousse. La mousse selon la présente invention est avantageusement exempte de tensioactifs. L’épaisseur de la mousse selon la présente invention est avantageusement comprise entre 0,4 mm et 20 cm. Sa densité est avantageusement de 0,5. La présente invention concerne en outre un kit pour la fabrication de la mousse selon l’invention comprenant de l’eau, éventuellement de l’acide, en particulier sous la forme d’une solution aqueuse acide, et la poudre de polymère hydrophobe, en particulier tels que décrits ci-dessus, avantageusement sous la forme d’un prémélange. La présente invention concerne donc avantageusement ce prémélange. Dans un mode de réalisation avantageux, le kit ou prémélange selon l’invention est exempt de tensioactifs. La présente invention concerne en outre un procédé de fabrication du kit selon la présente invention ou du prémélange selon l’invention, ledit procédé comprenant les étapes successives suivantes - a) l’éventuelle réalisation d’une solution aqueuse acide ; - b) l’ajout de la poudre de polymère hydrophobe dans l’eau ou de l’éventuelle la solution aqueuse obtenue à l’étape a). L’étape a) est donc optionnelle pour les mousses selon l’invention ne contenant pas d’acide. L’étape a) est en particulier réalisée par dilution d’un acide du commerce dans de l’eau. La présente invention concerne en outre un procédé de fabrication de la mousse selon la présente invention comprenant les étapes successives suivantes : - c) le mélange avec un agitateur, avantageusement ayant une vitesse de rotation de 1900 trs/mn, en particulier électrique, de l’eau ou de l’éventuelle solution aqueuse d’acide et de la poudre de polymère hydrophobe, en particulier tels que décrit ci-dessus, plus particulièrement sous forme du kit et/ou du prémélange, de façon à incorporer l’air et former une mousse ; - d) la récupération de la mousse ainsi obtenue. De façon avantageuse, la mousse est réalisée in situ, juste avant son utilisation, plus avantageusement à l’aide du kit selon l’invention. La présente invention concerne de plus l’utilisation de la mousse sans acide (également dénommée mousse ne comprenant pas d’acide) selon l’invention pour la protection des habitations et/ou des arbres contre le feu et/ou pour éteindre les feux d’hydrocarbure. La présente invention concerne en outre l’utilisation de la mousse acide (également dénommée mousse comprenant de l’acide) selon l’invention pour nettoyer et/ou décaper le béton et/ou mortier sur tout le matériel de manutention ou de fabrication des mortiers ou bétons, avantageusement les banches, en particulier revêtues d’un revêtement anti-adhérent du béton. En effet avantageusement la mousse sans acide selon l’invention peut être projetée sur les habitations (par exemple 10 à 20 cm si nécessaire) et/ou les arbres à protéger ce qui va éviter qu’ils soient touchés par le feu et donc non seulement les protéger mais également limiter la propagation du feu. En outre la mousse sans acide selon l’invention peut être projetée sur les feux d’hydrocarbure ce qui va permettre de les éteindre. En effet la mousse selon l’invention est isolante et va donc protéger ces feux contre l’action de l’air ce qui évite donc la propagation des incendies et va même permettre à ces feux de s’éteindre en les étouffant. De façon particulièrement avantageuse, la mousse acide selon l’invention va être utilisée pour nettoyer et/ou décaper le béton et/ou mortier, en particulier la laitance, sur tout le matériel de manutention ou de fabrication des mortiers ou bétons, en particulier en en enlevant toute trace. De façon particulièrement avantageuse la mousse acide selon l’invention est utilisée pour nettoyer et/ou décaper les surfaces coffrantes telles que les banches, plus particulièrement les surfaces verticales, encore plus particulièrement métallique. De façon particulièrement avantageuse la mousse acide selon l’invention est utilisée pour nettoyer et/ou décaper les surfaces coffrantes telles que les banches revêtues d’un revêtement anti-adhérent, en particulier du béton, plus particulièrement tel que décrit dans la demande de brevet FR21 02907. La présente invention concerne de plus un procédé de nettoyage des banches, en particulier revêtues d’un revêtement anti-adhérent du béton comprenant : - A) l’application sur la banche, en particulier la surface de la banche, plus particulièrement verticale, avantageusement à la spatule ou par pulvérisation avec une pompe basse pression, de la mousse comprenant de l’acide selon l’invention ; - B) après un temps de contact compris entre 20 minutes et 1 heure, le nettoyage de la mousse, avantageusement à l’eau claire (par exemple avec un jet d’eau claire, sans pression nécessaire) ou par raclage, en particulier avec une large raclette en caoutchouc qui entrainera la mousse et le ciment dissous. La présente invention concerne enfin l’utilisation d’une solution aqueuse d’acide et d’une poudre de polymère hydrophobe pour la fabrication d’une mousse aqueuse acide, en particulier selon l’invention, la poudre de polymère hydrophobe étant avantageusement choisie parmi une poudre de polyamide ou de copolyamide, une poudre de lignine et leurs mélanges, ladite mousse étant avantageusement exempte de tensioactifs. Avantageusement la solution aqueuse d’acide et la poudre de polymère hydrophobe sont tels que décrits ci-dessus. La présente invention sera mieux comprise à la lecture de la description des exemples qui suivent qui sont donnés à titre indicatif non limitatif. Exemple 1 : réalisation d’une mousse acide et utilisation pour le nettoyage des banches Une solution de 20% d’acide chlorhydrique du commerce (dilué à 23%) dans de l’eau est réalisée. On rajoute dans la solution, à raison de 10% en poids, une poudre de copolyamide 6/12 comprenant une proportion molaire de 50% de polyamide 12 ayant diamètre moyen en volume D50 mesuré par un compteur Coulter de 10 micromètre, commercialisée par la société Arkema sous la dénomination ORGASOL®. Un seau de 10L de capacité, contenant 5L de la solution acide + poudre de copolyamide 6/12 est ainsi fabriqué. Avant usage, par exemple sur chantier, on mélange avec un agitateur électrique ayant une vitesse de rotation de 1900 trs/mn. La mousse se crée et est appliquée sur la banche revêtue d’un revêtement anti adhérent du béton (KEBANCHE tel que décrit dans la demande de brevet FR21 02907) selon les techniques suivantes : - étalement avec une spatule ou; - pulvérisation avec une pompe basse pression. Après un temps de contact de 20 mn à 1 heure maximum, la mousse est nettoyée avec un jet d’eau claire (sans pression nécessaire) ou raclée avec une large raclette en caoutchouc qui entraine la mousse et le ciment dissous. Mousse aqueuse comprenant, avantageusement constituée par, de l’air, de l’eau, une poudre de polymère hydrophobe et éventuellement de l’acide, la poudre de polymère hydrophobe étant avantageusement choisie parmi une poudre de polyamide ou de copolyamide, une poudre de lignine et leurs mélanges, et ladite mousse étant avantageusement exempte de tensioactifs. Mousse selon la revendication 1, caractérisée en ce que la poudre de polymère hydrophobe est une poudre de polyamide ou de copolyamide, avantageusement choisie parmi le polyamide 12, le polyamide 6, le copolyamide 6/12 et leurs mélanges, en particulier il s’agit du copolyamide 6/12. Mousse selon la revendication 2, caractérisée en ce que la poudre de polyamide ou de copolyamide a un diamètre moyen en volume D50 mesuré par un compteur Coulter compris entre 5 et 60 micromètre, avantageusement entre 5 et 20 micromètre, en particulier de 10 micromètre. Mousse selon l’une quelconque des revendications 1 à 3, caractérisée en ce que sa teneur en poudre de polymère hydrophobe est comprise entre 5 et 15% en poids, avantageusement elle est de 10% en poids, par rapport au poids total de la mousse. Mousse selon l’une quelconque des revendications 1 à 4, caractérisée en ce qu’elle comprend de l’acide, avantageusement choisi parmi l’acide chlorhydrique et l’acide acétique, plus avantageusement il s’agit de l’acide chlorhydrique. Mousse selon la revendication 5, caractérisée en ce que sa teneur en acide est comprise entre 1 et 11% en poids, avantageusement entre 4 et 11% en poids, par rapport au poids total de la mousse. Mousse selon l’une quelconque des revendications 1 à 6, caractérisée en ce que son épaisseur est comprise entre 0,4 mm et 20 cm. Mousse selon l’une quelconque des revendications 1 à 7, caractérisée en ce que sa densité est de 0,5. Kit pour la fabrication de la mousse selon l’une quelconque des revendications 1 à 8, ledit kit comprenant de l’eau, éventuellement de l’acide, en particulier sous la forme d’une solution aqueuse acide, et la poudre de polymère hydrophobe, avantageusement sous la forme d’un prémélange. Procédé de fabrication du kit selon la revendication 9 comprenant les étapes successives suivantes - a) l’éventuelle réalisation d’une solution aqueuse acide ; - b) l’ajout de la poudre de polymère hydrophobe dans l’eau ou dans l’éventuelle solution aqueuse acide obtenue à l’étape a). Procédé de fabrication de la mousse selon l’une quelconque des revendications 1 à 8 comprenant les étapes successives suivantes : - c) le mélange avec un agitateur, en particulier électrique, de l’eau ou de l’éventuelle solution aqueuse d’acide et de la poudre de polymère hydrophobe de façon à incorporer l’air et à former une mousse - d) la récupération de la mousse ainsi obtenue. Utilisation de la mousse sans acide selon l’une quelconque des revendications 1 à 4 et 7 à 8 pour la protection des habitations et/ou des arbres contre le feu et/ou pour éteindre les feux d’hydrocarbure. Utilisation de la mousse comprenant de l’acide selon l’une quelconque des revendications 1 à 8 pour nettoyer et/ou décaper le béton et/ou mortier sur tout le matériel de manutention ou de fabrication des mortiers ou bétons, avantageusement les banches, en particulier revêtues d’un revêtement anti-adhérent du béton. Procédé de nettoyage des banches, en particulier revêtues d’un revêtement anti-adhérent du béton comprenant : - A) l’application sur la banche, avantageusement à la spatule ou par pulvérisation avec une pompe basse pression, de la mousse comprenant de l’acide selon l’une quelconque des revendications 1 à 8 ; - B) après un temps de contact compris entre 20 minutes et 1 heure, le nettoyage de la mousse, avantageusement à l’eau claire ou par raclage. Utilisation d’une solution aqueuse d’acide et d’une poudre de polymère hydrophobe pour la fabrication d’une mousse aqueuse acide, la poudre de polymère hydrophobe étant avantageusement choisie parmi une poudre de polyamide ou de copolyamide, une poudre de lignine et leurs mélanges, ladite mousse étant avantageusement exempte de tensioactifs.